(57)【要約】      （修正有）【課題】モスアイ構造体を備えたフィルム状部材を積層することで、反射率の高まりや透過率の低下を防止し、剥離の即時性、簡便性を損なわず、接着剤の離形性も向上し、接着剤の厚みによる歪みの発生も回避し、視認性も確保する。【解決手段】透明積層体１は、基体１１の両面に可視光波長以下のピッチからなる凹凸による構造体１２が規則配列で設けられた複数のフィルム状部材１０を備え、フィルム状部材１０の少なくとも端部は粘着層２を介して積層されており、この積層されたフィルム状部材１０間には対向する上記構造体間に空隙１４がある。【選択図】図１
2015057317.tif 000002
【特許請求の範囲】
【請求項１】
基体の少なくとも一方の面に可視光波長以下のピッチからなる凹凸による構造体が設けられた複数のフィルム状部材を備え、
前記フィルム状部材の少なくとも端部において固定化されて積層されており、この積層されたフィルム状部材間には対向する上記構造体間に空隙がある
透明積層体。
【請求項２】
上記構造体がフィルム状部材の両面に設けられている
請求項１記載の透明積層体。
【請求項３】
上記空隙とは、上記構造体間に設けられた空気層である
請求項１又は２記載の透明積層体。
【請求項４】
上記空隙とは、上記構造体間に設けられた樹脂層である
請求項１又は２記載の透明積層体。
【請求項５】
上記固定化されたフィルム状部材は、上記端部としての外縁部に少なくとも設けられた粘着層によって剥離可能に接合される
請求項１乃至４のいずれかに記載の透明積層体。
【請求項６】
上記粘着層は少なくとも視野部の全面に設けられ、剥離可能に接合される
請求項１乃至５のいずれかに記載の透明積層体。
【請求項７】
上記粘着層は、重量平均分子量２０万〜２００万のアクリル酸エステル系共重合体であり、その重量平均分子量５万以下が５％以下である
請求項６に記載の透明積層体。
【請求項８】
上記フィルム状部材を、超音波溶着法又は熱溶着法を用いて複数枚積層貼合し、剥離可能に接合される
請求項１乃至７のいずれかに記載の透明積層体。
【請求項９】
請求項１乃至８記載の透明積層体が視認部位に設けられている
保護具。
【発明の詳細な説明】
【技術分野】
【０００１】
本発明は、例えば可撓性を有する基体の少なくとも一方の面に可視光の波長以下のピッチで複数の構造体を設けたフィルム状部材を、当該フィルム状部材の面積の少なくとも一部の積層間を空隙とし複数枚積層貼合したことを特徴とする透明積層体、及びそれを用いた保護具に関する。
【背景技術】
【０００２】
従来、２輪車や４輪車の自動車のオートレースの競技に用いられるヘルメットのシールドは、短時間で表面が汚れて視界が妨げられことが度々発生する。また、塗装作業の際に用いられる塗装用保護眼鏡は、塗装作業中に飛散した塗料等で眼鏡の表面が汚れて視界が妨げられることがある。また、医療用ゴーグルやフェイスシールドでは、手術中に患者から飛散した血液等でその表面が汚れることもある。
【０００３】
このように汚染物の飛来が予測できない環境では、即座に視界の回復を図ることが求められる。しかしながら、例えばオートレース中等、汚染物を拭き取る時間的余裕がない場合や、外科的手術中等、そもそも汚染物が危険物であることから接触することが好ましくない場合もある。このような問題は、前述した自動車競技や塗装作業等以外でも、ヘルメット、ゴーグル、保護眼鏡等を使用する環境では頻繁に発生している。
【０００４】
このような問題を解決するために、従来、ヘルメットのシールドや塗装用保護眼鏡の表面に簡単に剥離可能な保護フィルムを複数枚積層しておき、汚れによって視界が妨げられた際には、一番上層の保護フィルムを汚れと共に剥離し視界を回復させることが行われている。この種の技術について、例えば特許文献１では、ヘルメットのシールド部分を覆うように複数のシート状保護カバー、即ち使い捨てのバイザーを貼り付けたヘルメットのシールド部分の保護装置が開示されている。
【０００５】
しかしながら、上記のように保護装置を単なる保護フィルムの積層構造とすると、積層した各層間における界面で反射が生じるなどする。また、単純に積層枚数の増加に伴い透過性が低下する（積層枚数に限界ができる）等の問題がある。
【０００６】
例えば、前述した保護フィルムとしては、一般に透明なプラスチックフィルムを用いることができる。このプラスチックフィルムとしては、屈折率が１．４〜１．６のものが汎用されており、フィルムの表裏でそれぞれ４〜５％程度の光の反射があり、全体の透過率としては９０〜９２％程度になっている。１枚のフィルムでは９０％程度の透過率であるが、２枚重ねた場合は８１％、３枚重ねた場合は７３％と、複数枚重ねるごとに光線の透過率が下がり見えづらくなる問題がある。
【０００７】
一方、可視光波長以下のピッチを備えたモスアイ構造体の光学素子、フィルムは、広く知られている。例えば、特許文献２に開示されているように、透明基材上にモスアイ構造体を備える方法として、未硬化の紫外線硬化樹脂を、表面に構造体形状を備えた原盤の間に挟持し光照射させて得る手法がある。
【０００８】
このようなモスアイ構造体は、液晶ディスプレイ等に用いられる特定波長に対応したＡＲフィルムとは異なり、基本的には全波長対応なので、当該モスアイ構造体を介して被写体を見たとき、その色味が変わらない等といった利点もある。
【０００９】
このようなモスアイ構造体の利点に着目し、例えば、特許文献３では、表面の微細構造が発現するモスアイ効果によって低反射率が実現された低反射透明板及びそれを用いた展示用ケースが開示されている。
【先行技術文献】
【特許文献】
【００１０】
【特許文献１】特開２０００−１９２３２２号公報
【特許文献２】特開２０１２−８６５１５号公報
【特許文献３】特開２０１０−４８９０２号公報
【発明の概要】
【発明が解決しようとする課題】
【００１１】
しかしながら、例えば前述した特許文献２に開示されたように、紫外線硬化樹脂でモスアイ構造体を得る場合、樹脂の性質上、摩擦によって構造体が破壊されるなどして光学性能が低下する場合がある。そのため、ヘルメットのシールドやゴーグル、保護眼鏡等への適用を想定すると、その表面に視認を妨害する汚れが付着した場合、これを拭き取ることは望ましくない。
【００１２】
そこで、このような摩擦による破壊の問題や、前述したような即時的な視界の確保の観点から、基体の一方の面にモスアイ構造体を備えた保護フィルムを複数枚積層して透明積層体とし、汚れによって視界が妨げられた際には、一番上層の保護フィルムを汚れと共に剥離し視界を回復させることが考えられる。しかしながら、この場合、保護フィルムのモスアイ構造体の全面にわたって貼り合わせると、剥離の即時性、簡便性の観点から望ましくない。さらに、接着剤の厚みによる歪みも生じる可能性がある。
【００１３】
そこで、本発明は上述したような技術的な課題に鑑みてなされたもので、モスアイ構造体を備えたフィルム状部材を積層することで、反射率の高まりや透過率の低下を防止しつつ、剥離の即時性、簡便性を損なわず、例えば狭い幅とするなど接着領域を限定することで接着剤の離形性も向上し、接着剤の厚みによる歪みの発生も回避し、視認性も確保できる透明積層体、及びそれを用いた保護具を提供することを目的とする。
【課題を解決するための手段】
【００１４】
上述したような技術的な課題を解決するために、本発明の第１の態様に係る透明積層体は、基体の少なくとも一方の面に可視光波長以下のピッチからなる凹凸による構造体が設けられた複数のフィルム状部材を備え、前記フィルム状部材の少なくとも端部は粘着層を介して積層されており、この積層されたフィルム状部材間には対向する上記構造体間に空隙がある。
【００１５】
さらに、本発明の第２の態様による保護具は、このような透明積層体が視認部位に設けられている。
【発明の効果】
【００１６】
したがって、本発明に係る透明積層体、及びそれを用いた保護具によれば、モスアイ構造体を備えたフィルム状部材を積層することで、反射率の高まりや透過率の低下を防止しつつ、剥離の即時性、簡便性を損なわず、接着剤の離形性も向上し、接着剤の厚みによる歪みの発生も回避し、視認性も確保することができる。
【図面の簡単な説明】
【００１７】
【図１】本発明の一実施形態に係る透明積層体の構成図である。
【図２】本発明の一実施形態に係る透明積層体の構成要素である光学素子の他の構成例を示す図である。
【図３】本発明の一実施形態に係る透明積層体の構成要素である光学素子の他の構成例を示す図である。
【図４】（ａ）乃至（ｃ）は、本発明の一実施形態に係る透明積層体の空隙の様子を示す図である。
【図５】本発明の一実施形態に係る透明積層体を用いた保護具の構成図である。
【図６】（ａ）乃至（ｃ）は、本発明の実施例１に係る透明積層体の構成図である。
【図７】（ａ）乃至（ｃ）は、本発明の実施例２に係る透明積層体の構成図である。
【図８】（ａ）乃至（ｃ）は、本発明の比較例１に係る透明積層体の構成図である。
【図９】本発明の実施例の透明積層体の透過率の評価結果を示す図である。
【図１０】本発明の実施例の透明積層体の透過率の評価結果を示す図である。
【図１１】本発明の実施例の透明積層体の反射率の評価結果を示す図である。
【図１２】（ａ）乃至（ｃ）は、本発明の実施例３〜８に係る透明積層体の構成図である。
【図１３】（ａ）乃至（ｃ）は、本発明の実施例１と同様の手法で作製した両面にモスアイ形状を備えたフィルム状部材の粘着層を介した積層体である透明積層体の他の構成を示す図である。
【発明を実施するための形態】
【００１８】
以下、本発明の透明積層体、及びそれを用いた保護具に係る好適な実施形態について図面を参照しながら説明する。なお、本発明の透明積層体、及びそれを用いた保護具は、以下の記述に限定されるものではなく、本発明の要旨を逸脱しない範囲において、適宜変更可能である。
【００１９】
先ず、本発明の透明積層体について概略説明すると、可塑性を有する基体の表裏面に可視光波長以下のピッチで構造体を設けている。以下、反射防止機能を有する微細な凹凸構造体を「モスアイ構造体」と称する。そして、複数のフィルム状部材を積層する際に、フィルム状部材間に空隙ができるようにする。構造体の間に所定の空隙ができるようにするため、フィルム状部材の粘着層の粘着領域を適宜設定できる。例えば、端部にのみ接着層を設ける態様があり、この接着層は線で形成しても点で形成されていてもよい。また、どちらも備えた形でもよい。また、接着層はフィルム部材の端部のみでなく、全面にわたって設けられた態様を除外するものではなく、この場合は端部と端部位外の領域で剥離性が異なればよい。望ましくは、端部以外の剥離性が、端部よりも弱いことが求められる。
【００２０】
その他の態様として、フィルム状部材の端部もしくはその一部を物理的に固定して積層することもできる。一例として、フィルム状部材を積層した状態において、ピンで固定する、ないしは固定化されたピンやフックにひっかける、などして固定化する。この場合、端部もしくはその一部に設けられた固定部は、積層体が安定するように設けられていることが求められる。フィルム状部材の一部は切り込みなどの加工がなされていてもよい。更に、超音波溶着法又は熱溶着法を用いて積層を固定化させてもよい。
【００２１】
即ち、従来のフィルムでは、積層により光学性能の低下が生じていたことに鑑みて、本発明では、モスアイ構造体を備えたフィルム状部材を積層する。そして、モスアイ構造体が片面にのみ設けられているフィルム状部材の積層構造では、透過率の低下やフィルム状部材の裏面側での反射などの問題が発生するため、両面にモスアイ構造が設けられたフィルム状部材を用いて透明積層体を構成する。これにより透過性低下のない積層シールド構成とすることができ、透過性が向上するので積層枚数を増やすこともできる。但し、片面にモスアイ構造体を備えたものを除外するものではない。
【００２２】
積層は接着剤等の粘着層によってなされると固定化が容易になる。この接着剤は装着時に視野外となるような外周部に設けられることが望ましい。フィルム状部材の全面に接着剤を設けないようにすることで、(1)フィルム状部材自体の剥離性向上、(2)接着剤の離形性（残渣による視認性低減回避）向上、(3)接着剤の厚みによる歪みの発生の回避、などといった特性とコストを両立した条件を見出し易くなる。但し、全面を粘着層により貼り合わせるものを除外するものではない。
【００２３】
モスアイ構造体を備えたフィルム状部材を積層することで、シールドの視認性が汚れなどで低下しても、必要に応じてフィルム状部材を剥離することで低下要因ごと取り除くことができるので、シールドを備えた保護具の利便性をも高めることもできる。
【００２４】
以上の概要を踏まえて、以下、本発明の実施形態について詳述する。
【００２５】
＜実施形態＞
【００２６】
図１は本発明の一実施形態に係る透明積層体の構成の一例を示す概略図である。
【００２７】
図１に示されるように、この透明積層体１は、複数の光学素子としてのフィルム状部材１０が、接着剤等による粘着層２により接合され、構成されている。各フィルム状部材１０は、基体１１の両面に基底層１３を介して構造体１２が設けられている。
【００２８】
光学素子としてのフィルム状部材１０は、対向する表面及び裏面の両面が反射防止機能を有している。
【００２９】
即ち、フィルム状部材１０は、表面および裏面を有する基体１１と、この基体１１の表面及び裏面に積層された基底層１３と、この基底層１３を介して設けられた複数の構造体１２とを備えている。複数の構造体１２は、基体１１の表面及び裏面において、基底層１３の上に複数の列をなすように規則的に配置されている。こうして、フィルム状部材１０の表面及び裏面は複数の構造体１２からなるモスアイ構造体による凹凸形状を有する（但し、表面のみに構造体１２を設けることもできる。）。
【００３０】
つまり、フィルム状部材１０の表面及び裏面は、可視光の波長以下のピッチで複数の構造体が設けられたモスアイ構造体による凹凸面となっている。このような凹凸面をフィルム状部材１０の表面及び裏面に設けることで、波長依存性が少なく、視認性の優れた光学調整機能を、透明積層体１が装着された被着体の表面に付与することができる。即ち、視認性に優れた被着体を実現することに寄与することができる。
【００３１】
ここで、「光学調整機能」とは、透過特性や反射特性の光学調整機能を示す。光学素子としてのフィルム状部材１０は、例えば可視光に対して透明性を有しており、その屈折率ｎは、好ましくは１．３０以上２．００以下、より好ましくは１．３４以上２．００以下の範囲内であることが好ましい。但し、これには限定されない。
【００３２】
なお、構造体１２の屈折率は、粘着層２および基体１１の屈折率と同様又は略同様であることが好ましい。内部反射を抑制し、コントラストを向上できるからである。
【００３３】
図１では、構造体１２が基底層１３を介して基体１１の表裏面に形成される例を示したが、この基底層１３は、基体１１に対する構造体１２の密着性を向上させる役割を担っている。この場合、基底層１３は、構造体１２の底面側に当該構造体１２と一体成形される光学層であって、透明性を有しており、構造体１２と同様のエネルギー線硬化性樹脂組成物などを硬化することにより形成されてよい。
【００３４】
また、例えば図２に示されるように、基底層１３を有せず、基体２１の上に複数の構造体２２によるモスアイ構造が直接形成されたフィルム状部材２０としてもよい。
【００３５】
さらに、基体と構造体とは、例えば、図３に示されるように一体成形されてもよい。すなわち、この図３の構成の場合、基体３１の両面に構造体３２が一体成形され、フィルム状部材３０が構成されることになる。
【００３６】
ここで、基体１１について更に言及する。
【００３７】
基体１１は、例えば、透明性を有する透明基体である。基体１１の材料としては、例えば、透明性を有するプラスチック材料を主成分とするものが挙げられるが、これらの材料に特に限定されるものではない。
【００３８】
基体１１としてプラスチック材料を用いる場合、プラスチック材料の表面の表面エネルギー、塗布性、すべり性、平面性などをより改善するために、表面処理により不図示の下塗り層を更に設けるようにしてもよい。この下塗り層としては、例えば、オルガノアルコキシメタル化合物、ポリエステル、アクリル変性ポリエステル、ポリウレタンなどが挙げられる。また、下塗り層を設けるのと同等の効果を得るために、基体１１の表面に対してコロナ放電処理、ＵＶ照射処理などを行うようにしてもよい。
【００３９】
基体１１がプラスチックフィルムである場合、当該基体１１は、例えば、上述の樹脂を伸延、あるいは溶剤に希釈後フィルム状に成膜して乾燥するなどの方法で得ることができる。基体１１の厚さは、光学積層体１の用途に応じて適宜選択することが好ましく、例えば１０μｍ以上５００μｍ以下程度であってよい。基体１１の形状としては、例えば、フィルム状、プレート状等を挙げることができるが、特にこれら形状に限定されるものではない。なお、フィルムにはシートが含まれるものとする。
【００４０】
そして、基体１１の材料としては、例えば、メチルメタクリレート（共）重合体、ポリカーボネート、スチレン（共）重合体、メチルメタクリレート−スチレン共重合体、セルロースジアセテート、セルローストリアセテート、セルロースアセテートブチレート、ポリエステル、ポリアミド、ポリイミド、ポリエーテルスルフォン、ポリスルフォン、ポリプロピレン、ポリメチルペンテン、ポリ塩化ビニル、ポリビニルアセタール、ポリエーテルケトン、ポリウレタン、ガラス等が挙げられるが、これらには限定されない。
【００４１】
次に、構造体１２について更に言及する。
【００４２】
一般に、可視光の波長帯域は３６０ｎｍ〜８３０ｎｍであるが、この実施形態では、構造体１２を可視光の波長帯域以下のサイズで規則配列している。かかる観点から、構造体１２の配置ピッチは３５０ｎｍを超えないものとする。構造体１２は、錐体状、柱状、針状など、種々の形状でよい。構造体１２は、例えばエネルギー線硬化性樹脂組成物などを硬化することで形成される。構造体１２を形成するエネルギー線硬化性樹脂生成物は、基体１１の両面で異なる物性を持っても良い。例えば、使用の用途によって、撥水性、親水性を使い分けることにより、防曇などの機能を特定の面に持たせることができる。
【００４３】
エネルギー線硬化性樹脂組成物としては、紫外線硬化性樹脂組成物を用いることが好ましい。また、エネルギー線硬化性樹脂組成物が、必要に応じてフィラーや機能性添加剤などを含んでいてもよい。
【００４４】
紫外線硬化性樹脂組成物は、例えばアクリレート及び開始剤を含んでいる。
【００４５】
そして、紫外線硬化性樹脂組成物は、例えば単官能モノマー、二官能モノマー、多官能モノマー等を含み、具体的には、以下に示す材料を単独又は複数混合したものである。
【００４６】
即ち「単官能モノマー」としては、例えば、カルボン酸類（アクリル酸）、ヒドロキシ類（２−ヒドロキシエチルアクリレート、２−ヒドロキシプロピルアクリレート、４−ヒドロキシブチルアクリレート）、アルキル、脂環類（イソブチルアクリレート、ｔ−ブチルアクリレート、イソオクチルアクリレート、ラウリルアクリレート、ステアリルアクリレート、イソボニルアクリレート、シクロヘキシルアクリレート）、その他機能性モノマー（２−メトキシエチルアクリレート、メトキシエチレンクリコールアクリレート、２−エトキシエチルアクリレート、テトラヒドロフルフリルアクリレート、ベンジルアクリレート、エチルカルビトールアクリレート、フェノキシエチルアクリレート、Ｎ，Ｎ-ジメチルアミノエチルアクリレート、Ｎ，Ｎ−ジメチルアミノプロピルアクリルアミド、Ｎ，Ｎ−ジメチルアクリルアミド、アクリロイルモルホリン、Ｎ−イソプロピルアクリルアミド、Ｎ，Ｎ−ジエチルアクリルアミド、Ｎ−ビニルピロリドン、２−（パーフルオロオクチル）エチル  アクリレート、３−パーフルオロヘキシル−２−ヒドロキシプロピルアクリレート、３−パーフルオロオクチルー２−ヒドロキシプロピルアクリレート、２−（パーフルオロデシル）エチル  アクリレート、２−（パーフルオロー３−メチルブチル）エチル  アクリレート）、２，４，６−トリブロモフェノールアクリレート、２，４，６−トリブロモフェノールメタクリレート、２−（２，４，６−トリブロモフェノキシ）エチルアクリレート）、２−エチルヘキシルアクリレートなどを挙げることができる。
【００４７】
「二官能モノマー」としては、例えば、トリ（プロピレングリコール）ジアクリレート、トリメチロールプロパン  ジアリルエーテル、ウレタンアクリレートなどを挙げることができる。
【００４８】
「多官能モノマー」としては、例えば、トリメチロールプロパントリアクリレート、ジペンタエリスリトールペンタ及びヘキサアクリレート、ジトリメチロールプロパンテトラアクリレートなどを挙げることができる。
【００４９】
「開始剤」としては、例えば、２，２−ジメトキシ−１，２−ジフェニルエタン−１−オン、１−ヒドロキシ−シクロヘキシルフェニルケトン、２−ヒドロキシ−２−メチル−１−フェニルプロパン−１−オンなどを挙げることができる。
【００５０】
「フィラー」としては、例えば、無機微粒子および有機微粒子のいずれも用いることができる。無機微粒子としては、例えば、ＳｉＯ２、ＴｉＯ２、ＺｒＯ２、ＳｎＯ２、Ａｌ２Ｏ３などの金属酸化物微粒子を挙げることができる。
【００５１】
「機能性添加剤」としては、例えば、レベリング剤、表面調整剤、消泡剤などを挙げることができる。
【００５２】
ここで、この実施形態に係る透明積層体は、可視光波長以下のピッチからなる凹凸による構造体１２からなるモスアイ構造体が基体１１の表裏面に設けられた複数のフィルム状部材１０を備え、当該フィルム状部材１０の少なくとも端部は接着剤などの粘着層２によって積層されているが、積層されたフィルム状部材１０間には上記構造体１２間に空隙１４がある。空隙１４のパターンとしては、種々のパターンが考えられるが、いくつかの例を図４（ａ）乃至（ｃ）に示している。空隙１４は、接着剤など樹脂で設けられる場合も含む。つまり空隙１４は、空気層でもよく、樹脂層でもよい。
【００５３】
即ち、図４（ａ）は粘着層２の厚みにより対向する構造体１２同士が接触せずに空気層ができている場合を示している。図４（ｂ）は対向する構造体１２の先端同士が点接触しているが、構造体１２は凹凸の連続であることから凹部において空気層ができている場合を示している。そして、図４（ｃ）は構造体１２の先端が対向する構造体１２の凹部に入り込んでいるが、完全には入り込まないので所定の空気層ができる場合を示している。これらの場合、各空気層が空隙となって存在する。尚、空隙は空気層には限定されず、例えば構造体１２の全面を粘着層２により貼り付けた場合には、当該粘着層２も広義には空隙に含まれてよいことは勿論である。
【００５４】
この実施形態では、構造体１２は、規則配列となっているので、縦方向、横方向いずれで見た場合でも規則性を有しているので、積層性も良好である。
【００５５】
積層は接着剤等の粘着層２によってなされるが、この実施形態では、粘着層２は装着時に視野外となるような外周部に設けられる。つまり、視認部以外に設ける。例えば、フィルム状部材１０の四隅に、あるいは左右の端部において短手方向に所定幅、所定長で延びる領域で、フィルム状部材２の構造体１２同士を粘着層２により部分的に接合するようにしてもよい。
【００５６】
このように、フィルム状部材１０の全面には粘着層２としての接着剤を設けないようにすることで、フィルム状部材１０自体の剥離性が向上し、粘着層２としての接着剤の離形性（残渣による視認性低減回避）も向上し、粘着層２としての接着剤の厚みによる歪みの発生も回避することができるようになる。なお、透過性能を最優先とする場合には、接着剤等による全面貼り付けとしてもよいことは勿論である。この場合、視認性向上のため屈折率等も好適となるように樹脂組成が適宜選択される。
【００５７】
また、この実施形態に係る透明積層体１は、反射防止機能を実現するモスアイ構造体を両面に有する積層体であり、複数の光学素子としてのフィルム状部材が、複数の粘着層により接合されているが、図５に示されるように、該透明積層体１は貼合層３を介して被着体４に貼り合わされる。この被着体としては、オートレース等で用いられるヘルメットのバイザーや、医療用のフェイスシールド、医療用のディスプレイ、塗装用保護眼鏡等が挙げられる。但し、これらには限定されず、汚染物の飛来が予想できず、汚染された場合に即時的に視界の回復が必要な環境、乃至はそもそも汚染物が危険物であり接触が好ましくない環境、などで用いられる各種の光学用品が含まれる。また、この実施形態に係る透明積層体をＡＲフィルムの上に貼り付けしてもよい。なお、図５の透明積層体１が装着された被着体は、本実施形態の保護具の一例に相当する。
【００５８】
なお、貼合層３は、例えば、ゴムやシリコン等の粘着剤を用いることができるが、透明性を実現するためにはアクリル系粘着剤が好適である。また、粘着剤としては、重量平均分子量２０万〜２００万好ましくは、５０万〜２００万の（メタ）アクリル酸エステル系共重合体を用い、その重量平均分子量５万以下が５％以下であることとしてもよい。この場合は粘着剤がフィルム全面であっても、剥離性がよいので、実用上問題はない。
【００５９】
以上説明したように、本発明の実施形態に係る透明積層体は、可撓性を有する透明基材としての基体１１の両面に可視光の波長以下のピッチで複数の構造体１２を設けたフィルム状部材１０を、当該フィルム状部材１０の面積の一部の積層間を空隙とし、複数枚積層貼合することにより構成される。
【００６０】
したがって、例えばオートレース中等、汚染物を拭き取る時間的余裕がない場合や、外科的手術中等、そもそも汚染物が危険物であることから接触することが好ましくない場合でも、汚染されたフィルム状部材１０を１枚ずつ剥離すればよいので、即時に視界の回復を図ることができ、更に危険物に接触しなくても済む。
【００６１】
しかも、フィルム状部材１０の両面に複数の構造体１２の規則配列によるモスアイ構造体を設けることで、フィルム状部材１０が複数枚積層され、接着剤等の粘着層２で接合されたときに、モスアイ構造体間に空隙ができても、透過性の低下を防止し、界面での反射を低減し反射防止性能を実現することができる。
【００６２】
また、このようなモスアイ構造体は、液晶ディスプレイ等に用いられる特定波長に対応したＡＲフィルムとは異なり、基本的には全波長対応なので、当該モスアイ構造体を介して被写体を見たとき、その色味が変わらない等といった利点もある。また、モスアイ構造体の特性から、照度が急激に跳ね上がるような環境、人間の目が照度差に慣れるまでに時間がかかるような環境での使用にも好適であるといえる。
【００６３】
さらに、前述したように、フィルム状部材１０の構造体１２の一部のみを接着剤等の粘着層２により接合するようにしているので、剥離の即時性、簡便性も図られ、更に接着剤の厚みによる歪みも生じない。シールド面が汚れ、フィルム状部材１０を剥離する際には一部の面積のみ接着されていることから、軽い力で剥離することができる。また、視野の大部分を粘着層２を有しない領域とすることで、高温での保存や使用時でも視界内に粘着層２の糊残りが発生せず、良好な視界が得られる。広範な面積に接着層を設ける場合、端部と視認部で剥離力に差を設けるのは、上記した軽い力による剥離性を阻害させないためである。
【００６４】
また、複数のフィルム状部材１０を全面貼り付けした場合には、２つの透明な物質の間に光の波長に比較しうる程度の細い隙間があれば同心円状のニュートンリングが観察されることがあるが、この実施形態に係る透明積層体１では、各フィルム状部材１０を両面モスアイ構造とすることで、その発生を抑制することができる。
【００６５】
本実施形態によれば、モスアイ構造体を備えたフィルム状部材を積層することで、反射率の高まりや透過率の低下を防止しつつ、剥離の即時性、簡便性を損なわず、接着剤の離形性も向上し、接着剤の厚みによる歪みの発生も回避し、視認性も確保できる透明積層体、及びそれを用いた保護具を提供することができる。
【００６６】
尚、以上の実施形態において、例えば、フィルム状部材の裏面側に設けられる構造体を親水性とし、表面側に設けられる構造体を撥水性とし、透明積層体を構成するフィルム状部材を１枚ずつ剥離したときに、剥離したフィルム状部材側に接着剤等の粘着層が残るように構成することで、剥離後に接着剤等が表面に残り、飛来する汚染物の付着を助長させるような事態が発生するのを防止することもできる。
【００６７】
また、フィルム状部材の左右端部に取り外し用のつまみ（突出部）を１枚ずつ交互に設けて、左からフィルム状部材を外した後は、右から、そして左からと交互にフィルム状部材を剥離するように構成してもよい。また、フィルム状部材１０の残りの枚数を把握することができるように、当該つまみ部に枚数を数字で表示してもよい。
【００６８】
そして、この実施形態に係る透明積層体が適用される被着体としては、オートレース等で用いられるヘルメットのバイザーや、医療用のフェイスシールド、医療用のディスプレイ、塗装用の保護眼鏡等を挙げたが、人の目に対する効果が期待できるもののほか、カメラや望遠鏡等の光学機器への適用も可能である。光学機器への適用の場合、屈折率などの光学的な感度は人間のそれとは直接的には異なるため、樹脂を充填させるなどして対応する場合が出てくる。
【実施例】
【００６９】
以下、本発明の実施例について説明する。
【００７０】
（実施例１）
先ず、光の波長以下の微細な凹凸形状であるモスアイ形状をもつ原盤上にＵＶ硬化樹脂を数滴垂らし、基体に相当する透明基材としてのポリカーボネイトフィルムをかぶせ、原盤全体にローラーにて拡げた。その後、透明基材としてのポリカーボネイトフィルム側から紫外線を照射し、樹脂の硬化を行った後、原盤から離型し、光学素子としてのフィルム状部材を得た。同様の手順でポリカーボネイトフィルムの反対面側にもモスアイ形状を原盤より転写し、両面に凹凸形状を備える光学素子としてのフィルム状部材を得た。こうして得られたフィルム状部材を粘着層としての接着剤等を用いて２層、３層、それぞれ積層し、単層のものを含め３種の透明積層体を得た。即ち、図６（ａ）は単層、図６（ｂ）は２枚積層、図６（ｃ）は３枚積層した透明積層体の構成をそれぞれ示している。この例では、粘着層はフィルム状部材の端部にのみ設けられているので、空隙は粘着面と非粘着面に分けられることになる。
【００７１】
（実施例２）
先ず、光の波長以下の微細な凹凸形状であるモスアイ形状をもつ原盤上にＵＶ硬化樹脂を数滴垂らし、基体に相当する透明基材としてのポリカーボネイトフィルムをかぶせ、原盤全体にローラーにて拡げた。その後、透明基材としてのポリカーボネイトフィルム側から紫外線を照射し、樹脂の硬化を行った後、原盤から離型し、光学素子としてのフィルム状部材を得た。この得られたフィルム状部材を粘着層としての接着剤等を用いて２層、３層、それぞれ積層し、単層のものを含め３種の透明積層体を得た。即ち、図７（ａ）は単層、図７（ｂ）は２枚積層、図７（ｃ）は３枚積層した透明積層体の構成をそれぞれ示している。この例では、粘着層はフィルム状部材の端部にのみ設けられているので、空隙は粘着面と非粘着面に分けられることになる。
【００７２】
（比較例１）
比較例１としては、市販されている光学用ＰＥＴフィルムを粘着層として接着剤等を用いて２層、３層、それぞれ積層し、単層のものを含め３種の透明積層体を得た。即ち、図８（ａ）は単層、図８（ｂ）は２枚積層、図８（ｃ）は３枚積層した透明積層体の構成をそれぞれ示している。この例では、粘着層は光学用ＰＥＴフィルムの端部にのみ設けられているので、空隙は粘着面と非粘着面に分けられることになる。
【００７３】
（光学特性評価）
実施例１〜２の透明積層体と比較例１の透明積層体との反射スペクトル及び透過スペクトルを、紫外可視分光光度計（日本分光株式会社、製品名：V-500）を用いて測定した。
【００７４】
（結果）
以上の光学特性の評価結果は、以下の表１，２に示される。
【００７５】
即ち、各実施例１〜２と比較例１の積層構造毎の透過率の評価結果は以下の表１に示される通りである。
【表１】
2015057317.tif 000003
【００７６】
そして、この結果を図示した様子は、図９,１０に示される。
【００７７】
また、各実施例１〜２と比較例１の積層構造毎の反射率の評価結果は以下の表２に示される通りである。
【表２】
2015057317.tif 000004
【００７８】
そして、この結果を図示した様子は、図１１に示される。
【００７９】
（考察）
上記評価結果から、ｎ層の構造の透過率は、単層の場合の透過率のおよそｎ乗倍ととらえることができる。先ず、実施例１では、表１、図９より、３枚積層した場合でも透過率が非常に高く、実施例２，３、比較例１の単層の透過率以上の透過率を確保できていることが明らかになった。即ち、例えば、実施例２の単層の透過率は９５．２９％であるのに対して、実施例１では、接着面では２枚積層が９９．１３％、３枚積層が９８．８５％、そして２０枚積層でも９５．７４％となり、非接着面でも２枚積層が９８．３６％、３枚積層が９７．６０％となり、実施例２，３、比較例１の単層の数値を上回っており、透過率が良好な状態が維持されていることが明らかになった。
【００８０】
また、一般にＪＩＳ規格（JIS T8147 保護めがね）の要求視感透過率は８５％以上であるが、図１０からも明らかなように、実施例１では、２０枚積層した場合でも、この要求視感透過率を満たしていることが分かる。これは、規格製品への適用の幅が広いことを意味する。反射率についても表２、図１１に示したように、２枚積層、３枚積層の場合であっても、粘着面、非粘着面ともに、４％を下回る良好な結果となっている。
【００８１】
実施例２では、表１、図９，１０に示したように、接着面においては、２枚積層、３枚積層、２０枚積層の場合であっても、比較例１の単層の透過率以上の透過率を確保できている。しかしながら、実施例２では、非粘着面での透過率が１層増える毎に約４％程度落ちており、微細構造の無い面での反射による影響が多少見られる。また、反射率については、粘着面では２枚積層、３枚積層の場合であっても、比較例１の単層の反射率に比して良好な結果を得ており、非粘着面においても、２枚積層の場合は、比較例１の単層の反射率に比して良好な結果となっていることが分かる。
【００８２】
一方、比較例１ではフィルムの両界面での反射の影響がでており、３枚重ねた状態での透過率は非粘着面で７９％である。これは、ＪＩＳ規格（JIS T8147 保護めがね）の要求視感透過率８５％を満たしておらず、実際のシールドに適用した場合の視界への悪影響は顕著であるといえる。
【００８３】
なお、ここでは、用途の一例としてＪＩＳ規格製品への適用の可能性を述べたが、用途により要求される透過率や反射率は異なってくる。その場合、透過率であれば、単層の場合の透過率の積層ｎ乗倍で、おおよその限界積層数を算定することが可能である。
【００８４】
次に、実施例３〜８について詳述する。
【００８５】
（実施例３）
以下、ナノ構造体シートの作製、粘着剤樹脂の作製、そして透明積層体の作製の各手順について説明する。
【００８６】
（１）ナノ構造体シートの作製
先ず、ポリカーボネート（ＰＣ）支持体（屈折率=1.58、厚み100um）の表面に、ＵＶ硬化性の樹脂(硬化後の屈折率=1.53)をバーコーターにて4um塗布し、ドットピッチ230nm、隣接するドット間隔153nmとして凹凸220nmとしたナノ構造体の型を合わせ、ＰＣ基材側よりＵＶ光を照射し、硬化させ、表面にナノ構造体を有するシートを得た。
【００８７】
（２）粘着剤樹脂の作製
次に、主成分としてリビングラジカル重合により得た粘着剤、トルエン溶媒を添加して固形分25%とし、更に、架橋剤として日本ポリウレタン社製のコロネートＨＸを20重量部添加し、軽剥離処理のされたＰＥＴフィルム上へ塗布、乾燥し、更に軽剥離処理のされたポリプロピレン（ＯＰＰ）フィルムにて挟み込み、常温にて１週間保管して粘着剤を得た。
トルエン溶媒を添加して固形分25%とした。
（主成分は以下になる）
・ブチルアクリレート  ：80重量部
・アクリル酸２−エチルヘキシル  ：25重量部
・４−ヒドロキシブチルアクリレート  ：5重量部
【００８８】
（３）透明積層体の作製
工程（１）で得られたナノ構造体が設けられていない一方の面にコロナ処理を施し、工程（２）で作成した粘着剤樹脂の軽剥離ＯＰＰを剥離し貼合した。これを、別の工程（１）で得られたナノ構造体の表面にローラーで貼合することによって透明積層体を得た。図１２（ａ）は単層、図１２（ｂ）は２枚積層、図１２（ｃ）は３枚積層した透明積層体の構成をそれぞれ示している。この例では、複数枚積層する際に用いる粘着剤は、フィルム状部材の全面に亘り設けられている。
【００８９】
（実験例４〜８）
実施例４乃至８は、詳細は後述するように樹脂の組成がそれぞれ異なる以外、前述した実施例３と同様にして作製した。
【００９０】
（比較例３）
実施例３の組成にて、リビング重合ではなく、溶液重合した樹脂を使用した以外には、同様にして粘着剤を作製し、実施例３と同様に透明積層体を作製した。
【００９１】
こうして得られた実施例３乃至８の透明積層体について、以下の評価を行った。
【００９２】
（光学特性）
全光線透過率(Ｔｔ)を、村上色彩製のヘイズメーターより計測した（JIS-K-7361）。
【００９３】
（粘着剤特性）
重量平均分子量、平均重量分子量分布が５万以下の成分について、液体クロマトグラフィーにて計測して求めた。
【００９４】
（粘着剤の剥離強度）
ナノ構造体の支持体とナノ構造体間の剥離強度について、剥離角度90°、剥離スピード300mm/minにて剥離した際の荷重を、引っ張り試験機により求めた。
【００９５】
（環境試験）
環境試験では、40℃/90%RH条件下にて１０日間保管した後に、剥離強度、全光線透過率の変化を計測した。
【００９６】
以上の評価結果は以下の表３に示される。
【表３】
2015057317.tif 000005
【００９７】
また、実施例３乃至８の透明積層体に用いた粘着剤の内容、並びに架橋剤の種類については、表４に示される。尚、粘着剤には、架橋剤を含む。
【表４】
2015057317.tif 000006
【００９８】
なお、図１３（ａ）乃至（ｃ）は、本発明の実施例１と同様の手法で作製した両面にモスアイ形状を備えたフィルム状部材の粘着層を介した積層体である透明積層体の他の構成を示す図である。即ち、図１３（ａ）は単層、図１３（ｂ）は２枚積層、図１３（ｃ）は３枚積層した透明積層体の構成をそれぞれ示している。複数枚積層する際に用いる粘着剤は、フィルム状部材の全面に亘り設けられている。このように、実施例１と同様の手法で作成した両面にモスアイ形状を備えた透明積層体でも、問題なく効果が得られる。
【００９９】
（考察）
以上の実施例３乃至８に係る評価結果より、透明支持体と、少なくとも一方の面に可視光の波長以下のピッチで複数の構造体を設けた基体と他の基体とを粘着剤により積層して光透過性積層体を構成するに際し、粘着剤として、重量平均分子量２０万〜２００万の（メタ）アクリル酸エステル系共重合体を用い、その重量平均分子量５万以下が５％以下であることが好ましいことが明らかとなった。このような粘着剤を用いることで、ナノ構造体への糊残り／剥離力の経時変化を抑制できる。
【０１００】
このような光透過性積層体では、フィルム状部材を複数枚積層貼合してよく、更に一のフィルム状部材を当該フィルム状部材の面積の一部の積層間を空隙とし、残りの面積の積層間を剥離可能な粘着剤を用いて複数枚積層貼合してもよい。また、前記粘着剤の重量平均分子量５万以下の低分子量成分が２重量部以下であることとしてもよい。また、フィルム状部材を、超音波溶着法や熱溶着法を用いて複数枚積層貼合してもよい。
【０１０１】
従って、実施例３乃至８によれば、糊残り、粘着特性の劣化のない透明積層体が実現されることになる。
【符号の説明】
【０１０２】
１  透明積層体
２  粘着層
３  貼合層
４  被着体
１０  フィルム状部材
１１  基体
１２  構造体
１３  基底層
１４  空隙
２０  フィルム状部材
２１  基体
２２  構造体
３０  フィルム状部材
３１  基体
３２  構造体
【図１】
2015057317.tif 000007
【図２】
2015057317.tif 000008
【図３】
2015057317.tif 000009
【図４】
2015057317.tif 000010
【図５】
2015057317.tif 000011
【図６】
2015057317.tif 000012
【図７】
2015057317.tif 000013
【図８】
2015057317.tif 000014
【図９】
2015057317.tif 000015
【図１０】
2015057317.tif 000016
【図１１】
2015057317.tif 000017
【図１２】
2015057317.tif 000018
【図１３】
2015057317.tif 000019